유리 기판 상 에 상 에 혼합물 1 내지 11 및 A ( 하 기 표 1 에 표시 된 바 와 같이 A 1 - 함유 전구체 및 A 2 - 함유 전구체 중 에서 선택 되 는 1 종 이상 , B 1 - 함유 전구체 및 B 2 - 함유 전구체 중 에서 선택 되 는 1 종 이상 및 용매 를 각각 소정 의 몰 비 로 포함 함 ) 를 각각 500 rpm 으로 30 초 동안 , 이어서 2000 내지 4000 rpm 으로 30 초 동안 스핀 코팅 하 였 다 . 이 때 , 스핀 코팅 한 지 50 초 되 는 시점 부터 디 에틸 에테르 를 초당 2 ml 의 속도 로 0 . 5 초간 적가 하 였 다 . 이 를 60 내지 120 ℃ 에서 10 분 간 열처리 하 여 , 하 기 발광 화합물 1 내지 11 및 비교 화합물 A ( 하 기 표 2 에 표시 된 바 와 같 은 최종 조성 을 가짐 ) 가 200 내지 400 nm 의 두께 로 형성 된 유기 기판 을 제작 하 였 다 .